(57)【特許請求の範囲】
【請求項１】
フッ素を含有する電解質塩を含む電解液と、電極とを含み、
前記電極は、アルミニウム製の電極基材と、該電極基材の表面に沿って配置された活物質層と、前記電極基材と前記活物質層との間に配置された多孔質な中間層と、を有し、
前記電極基材の表面における、単位体積あたりのＡｌ２Ｏ３に対するＡｌＦ３の存在比は、０．７以上１．０以下であり、
前記中間層の細孔分布測定によるピーク細孔径は、０．５μｍ以上２．５μｍ以下である、蓄電素子。
【請求項２】
フッ素を含有する電解質塩を含む電解液と、電極とを含み、
前記電極は、アルミニウム製の電極基材と、該電極基材の表面に沿って配置された活物質層と、前記電極基材と前記活物質層との間に配置された多孔質な中間層と、を有し、
前記電極基材の前記表面をＸＰＳ測定したときの、Ａｌ２Ｏ３を表すピークの極大強度Ａと、ＡｌＦ３を表すピークの極大強度Ｂとは、０．７≦Ｂ／Ａ≦１．０の関係式を満たし、
前記中間層の細孔分布測定によるピーク細孔径は、０．５μｍ以上２．５μｍ以下である、蓄電素子。
【請求項３】
前記中間層の細孔分布測定による０．５μｍ以上２０μｍ以下の細孔径の容積の合計は、前記中間層の単位質量あたり０．５ｍＬ／ｇ以上２．０ｍＬ／ｇ以下である、請求項１又は２に記載の蓄電素子。
【発明の詳細な説明】
【技術分野】
【０００１】
本発明は、蓄電素子に関する。
【背景技術】
【０００２】
従来、蓄電素子としては、水銀圧入法により得られる細孔径０．０１〜５μｍの総容積が０．５ｍｌ／ｇ以上のカーボンを負極材料（負極活物質）として用いたポリマー電池が知られている（例えば、特許文献１）。
【０００３】
しかしながら、特許文献１に記載の電池では、アルミニウム箔が電極の集電体として採用され、ＬｉＰＦ６などのフッ素を含有する電解質塩が電解質塩として採用されると、アルミニウム箔の表面の酸化物（Ａｌ２Ｏ３）がＬｉＰＦ６などのフッ素分によって腐食されることから、出力耐久性が必ずしも十分でない場合がある。
【先行技術文献】
【特許文献】
【０００４】
【特許文献１】特開２００４−３３５３０２号公報
【発明の概要】
【発明が解決しようとする課題】
【０００５】
本実施形態は、十分な出力耐久性を有する蓄電素子を提供することを課題とする。
【課題を解決するための手段】
【０００６】
本実施形態の蓄電素子は、フッ素を含有する電解質塩を含む電解液と、電極とを含み、電極は、アルミニウム製の電極基材と、該電極基材の表面に沿って配置された活物質層と、電極基材と活物質層との間に配置された多孔質な中間層と、を有し、電極基材の表面における、単位体積あたりのＡｌ２Ｏ３に対するＡｌＦ３の存在比は、０．７以上１．０以下である。
即ち、本実施形態の蓄電素子は、フッ素を含有する電解質塩を含む電解液と、電極とを含み、電極は、アルミニウム製の電極基材と、該電極基材の表面に沿って配置された活物質層と、電極基材と活物質層との間に配置された多孔質な中間層と、を有し、電極基材の表面をＸＰＳ測定したときの、Ａｌ２Ｏ３を表すピークの極大強度Ａと、ＡｌＦ３を表すピークの極大強度Ｂとは、０．７≦Ｂ／Ａ≦１．０の関係式を満たす。
【０００７】
上記構成の蓄電素子では、製造される前の電極基材の表面全体に酸化アルミニウム（Ａｌ２Ｏ３）が生じている。一般的に、酸化アルミニウム（Ａｌ２Ｏ３）は、フッ素を含有する電解質塩のフッ素によって腐食されやすい。ところで、製造時には、電極基材の表面の一部は、多孔質な中間層の細孔に入った電解液と直接的に接触することとなる。電極基材の表面が電解液と接触すると、電極基材の表面がフッ素によって腐食され、フッ化アルミニウム（ＡｌＦ３）やＡｌＯｘＦｙなどのフッ化物が生じ得る。ＡｌＯｘＦｙが生じると、腐食がさらに進行して、電極基材と活物質層との間の抵抗が高くなり、電極基材と活物質層との間で集電性が低下する。ところが、電解液が細孔に入った状態では、電解液中の電解質塩のフッ素によって、酸化アルミニウム（Ａｌ２Ｏ３）の酸素（Ｏ）の一部だけがフッ化物化してＡｌＯｘＦｙへ変化することが抑制される一方、酸化アルミニウム（Ａｌ２Ｏ３）がフッ化アルミニウム（ＡｌＦ３）へと変化する。即ち、細孔に入った電解液と電極基材の表面とが接触した部分では、酸化アルミニウム（Ａｌ２Ｏ３）の酸素（Ｏ）の一部だけがフッ素に置き換わる反応よりも、酸化アルミニウム（Ａｌ２Ｏ３）の酸素（Ｏ）の全てがフッ素に置き換わる反応が優位となる。このように、電極基材の表面の一部と、中間層の細孔に入った電解液とが接触することで、電極基材の表面の一部が腐食してＡｌＦ３が生じている。ＡｌＦ３は、電解質塩のフッ素によってアルミニウム製の電極基材の内部へ腐食がさらに進行することを抑制できる。一方で、電極基材の表面において、中間層の細孔に入り込んだ電解液と直接接していない部分には、フッ化物化しないＡｌ２Ｏ３が存在する。Ａｌ２Ｏ３は、上述のごとく、フッ素によって腐食されやすいものの、Ａｌ２Ｏ３が存在する部分は、電解液と直接には接触しない。よって、Ａｌ２Ｏ３が存在する部分は、電解質塩のフッ素によって腐食されにくい。アルミニウム製の電極基材と中間層とを含む電極を備えた上記蓄電素子にて、Ａｌ２Ｏ３のピークの極大値を表す極大強度Ａと、ＡｌＦ３のピークの極大値を表す極大強度Ｂとの関係が０．７≦Ｂ／Ａ≦１．０の関係式を満たすことにより、アルミニウム製の電極基材の表面付近にて腐食が内部へと進行することをＡｌＦ３によって十分に抑制できる。これにより、腐食の進行によって電極基材と活物質層との間の抵抗が高くなって、電極基材と活物質層との間で集電性が低下してしまうことを抑制できる。従って、上記の蓄電素子は、十分な出力耐久性を有することができる。
【０００８】
上記の蓄電素子は、中間層の細孔分布測定によるピーク細孔径は、０．５μｍ以上２．５μｍ以下であってもよい。斯かる構成により、上記の蓄電素子では、中間層の細孔に入り込んだフッ素含有の電解質塩によって、アルミニウム製の電極基材の表面にＡｌＦ３がより確実に生成される。これにより、アルミニウム製の電極基材の表面付近で腐食が内部へ進行することをより十分に抑制できる。従って、上記の蓄電素子は、より十分な出力耐久性を有することができる。
【０００９】
上記の蓄電素子では、中間層の細孔分布測定による０．５μｍ以上２０μｍ以下の細孔径の容積の合計は、中間層の単位質量あたり０．５ｍＬ／ｇ以上２．０ｍＬ／ｇ以下であってもよい。斯かる構成により、上記の蓄電素子では、中間層の細孔に入り込んだフッ素含有の電解質塩によって、アルミニウム製の電極基材の表面にＡｌＦ３がより確実に生成される。これにより、アルミニウム製の電極基材が腐食されることをより十分に抑制できる。従って、上記の蓄電素子は、より十分な出力耐久性を有することができる。
【発明の効果】
【００１０】
本実施形態によれば、十分な出力耐久性を有する蓄電素子を提供できる。
【図面の簡単な説明】
【００１１】
【図１】図１は、本実施形態に係る蓄電素子の斜視図である。
【図２】図２は、同実施形態に係る蓄電素子の正面図である。
【図３】図３は、図１のＩＩＩ−ＩＩＩ線位置の断面図である。
【図４】図４は、図１のＩＶ−ＩＶ線位置の断面図である。
【図５】図５は、同実施形態に係る蓄電素子の一部を組み立てた状態の斜視図であって、注液栓、電極体、集電体、及び外部端子を蓋板に組み付けた状態の斜視図である。
【図６】図６は、同実施形態に係る蓄電素子の電極体の構成を説明するための図である。
【図７】図７は、重ね合わされた正極、負極、及びセパレータの断面図（図６のＶＩＩ−ＶＩＩ断面）である。
【図８】図８は、同実施形態に係る蓄電素子を含む蓄電装置の斜視図である。
【図９】図９は、正極の金属箔表面をＸＰＳ測定した結果を模式的に表すチャート図である。
【発明を実施するための形態】
【００１２】
以下、本発明に係る蓄電素子の一実施形態について、図１〜図７を参照しつつ説明する。蓄電素子には、一次電池、二次電池、キャパシタ等がある。本実施形態では、蓄電素子の一例として、充放電可能な二次電池について説明する。尚、本実施形態の各構成部材（各構成要素）の名称は、本実施形態におけるものであり、背景技術における各構成部材（各構成要素）の名称と異なる場合がある。
【００１３】
本実施形態の蓄電素子１は、非水電解質二次電池である。より詳しくは、蓄電素子１は、リチウムイオンの移動に伴って生じる電子移動を利用したリチウムイオン二次電池である。この種の蓄電素子１は、電気エネルギーを供給する。蓄電素子１は、単一又は複数で使用される。具体的に、蓄電素子１は、要求される出力及び要求される電圧が小さいときには、単一で使用される。一方、蓄電素子１は、要求される出力及び要求される電圧の少なくとも一方が大きいときには、他の蓄電素子１と組み合わされて蓄電装置１００に用いられる。前記蓄電装置１００では、該蓄電装置１００に用いられる蓄電素子１が電気エネルギーを供給する。
【００１４】
蓄電素子１は、図１〜図７に示すように、正極１１と負極１２とを含む電極体２と、電極体２を収容するケース３と、ケース３の外側に配置される外部端子７であって電極体２と導通する外部端子７と、を備える。また、蓄電素子１は、電極体２、ケース３、及び外部端子７の他に、電極体２と外部端子７とを導通させる集電体５等を有する。
【００１５】
電極体２は、正極１１と負極１２とがセパレータ４によって互いに絶縁された状態で積層された積層体２２が巻回されることによって形成される。
【００１６】
正極１１は、金属箔１１１（正極基材）と、金属箔１１１の表面を覆うように配置され且つ活物質を含む活物質層１１２と、金属箔１１１（正極基材）及び活物質層１１２の間に配置された多孔質な中間層１１３と、を有する。本実施形態では、中間層１１３は、金属箔１１１の両方の面にそれぞれ重なる。活物質層１１２は、各中間層１１３の一方の面にそれぞれ重なる。活物質層１１２は、金属箔１１１の厚み方向の両側にそれぞれ配置され、同様に、中間層１１３は、金属箔１１１の厚み方向の両側にそれぞれ配置される。なお、正極１１の厚みは、通常、４０μｍ以上１５０μｍ以下である。
【００１７】
金属箔１１１は帯状である。本実施形態の正極１１の金属箔１１１は、アルミニウム製である。本実施形態では、金属箔１１１は、アルミニウム箔である。正極１１は、帯形状の短手方向である幅方向の一方の端縁部に、正極活物質層１１２の非被覆部（正極活物質層が形成されていない部位）１１５を有する。
【００１８】
金属箔１１１の表面の少なくとも一部には、酸化アルミニウム（Ａｌ２Ｏ３）が生じている。斯かる酸化アルミニウムは、空気中の酸素によって、表面のアルミニウムが酸化されることによって生じている。
【００１９】
金属箔１１１の表面における、単位体積あたりのＡｌ２Ｏ３に対するＡｌＦ３の存在比は、０．７以上１．０以下である。即ち、金属箔１１１の表面をＸＰＳ測定したときの、Ａｌ２Ｏ３を表すピークの極大強度Ａと、ＡｌＦ３を表すピークの極大強度Ｂとは、０．７≦Ｂ／Ａ≦１．０の関係式を満たす。詳しくは、７４．３ｅＶから７５．３ｅＶの間に極大値を有するピークの極大強度Ａと、７６．０ｅＶから７８．０ｅＶの間に極大値を有するピークの極大強度Ｂとは、０．７≦Ｂ／Ａ≦１．０の関係式を満たす。なお、極大強度Ａは、Ａｌ２Ｏ３のピークの極大値を表し、極大強度Ｂは、ＡｌＦ３のピークの極大値を表す。ＸＰＳ測定は、実施例に記載された測定条件によって行われる。Ｂ／Ａの値は、０．７５≦Ｂ／Ａ≦０．８５であってもよい。Ｂ／Ａの値は、例えば、中間層１１３の細孔分布測定によるピーク細孔径を大きくすることによって、大きくすることができる。一方、Ｂ／Ａの値は、例えば、中間層１１３の細孔分布測定によるピーク細孔径を小さくすることによって、小さくすることができる。金属箔１１１の表面には、Ａｌ２Ｏ３が連続的に広がり、ＡｌＦ３が点在する、いわゆる海島構造が存在すると考えられる。
【００２０】
正極活物質層１１２は、粒子状の活物質と、粒子状の導電助剤と、バインダとを含む。正極活物質層１１２では、通常、活物質の含有量が８８質量％以上９５質量％以下であり、導電助剤の含有量が２．５質量％以上６．０質量％以下であり、バインダの含有量が２．５質量％以上６．０質量％以下である。正極活物質層１１２の厚みは、通常、１０μｍ以上５０μｍ以下である。
【００２１】
正極活物質層１１２の目付量は、通常、５ｍｇ／ｃｍ２以上１５ｍｇ／ｃｍ２ 以下である。正極活物質層１１２の密度は、通常、１．９ｇ／ｃｍ３以上２．８ｇ／ｃｍ３ 以下である。目付量及び密度は、金属箔１１１の一方の面を覆うように配置された１層分における密度である。正極活物質層１１２の多孔度は、通常、３３％以上５５％以下である。
【００２２】
正極１１の活物質は、リチウムイオンを吸蔵放出可能な化合物である。正極１１の活物質の平均粒子径Ｄ５０は、通常、３μｍ以上８μｍ以下である。
【００２３】
正極１１の活物質は、例えば、リチウム金属酸化物である。具体的に、正極の活物質は、例えば、ＬｉｐＭｅＯｔ（Ｍｅは、１又は２以上の遷移金属を表す）によって表される複合酸化物（ＬｉｐＣｏｓＯ２、ＬｉｐＮｉｑＯ２、ＬｉｐＭｎｒＯ４、ＬｉｐＮｉｑＣｏｓＭｎｒＯ２等）、又は、ＬｉｔＭｅｕ（ＸＯｖ）ｗ（Ｍｅは、１又は２以上の遷移金属を表し、Ｘは例えばＰ、Ｓｉ、Ｂ、Ｖを表す）によって表されるポリアニオン化合物（ＬｉｔＦｅｕＰＯ４、ＬｉｔＭｎｕＰＯ４、ＬｉｔＭｎｕＳｉＯ４、ＬｉｔＣｏｕＰＯ４Ｆ等）である。
【００２４】
本実施形態では、正極１１の活物質は、ＬｉｐＮｉｑＭｎｒＣｏｓＯｔの化学組成で表されるリチウム金属複合酸化物（ただし、０＜ｐ≦１．３であり、ｑ＋ｒ＋ｓ＝１であり、０≦ｑ≦１であり、０≦ｒ≦１であり、０≦ｓ≦１であり、１．７≦ｔ≦２．３である）である。なお、０＜ｑ＜１であり、０＜ｒ＜１であり、０＜ｓ＜１であってもよい。
【００２５】
上記のごときＬｉｐＮｉｑＭｎｒＣｏｓＯｔの化学組成で表されるリチウム金属複合酸化物は、例えば、ＬｉＮｉ１／３Ｃｏ１／３Ｍｎ１／３Ｏ２、ＬｉＮｉ１／６Ｃｏ１／６Ｍｎ２／３Ｏ２、ＬｉＣｏＯ２  などである。
【００２６】
正極活物質層１１２に用いられるバインダは、例えば、ポリフッ化ビニリデン（ＰＶｄＦ）、エチレンとビニルアルコールとの共重合体、ポリメタクリル酸メチル、ポリエチレンオキサイド、ポリプロピレンオキサイド、ポリビニルアルコール、ポリアクリル酸、ポリメタクリル酸、スチレンブタジエンゴム（ＳＢＲ）である。本実施形態のバインダは、ポリフッ化ビニリデンである。
【００２７】
正極活物質層１１２の導電助剤は、炭素を９８質量％以上含む炭素質材料である。炭素質材料は、例えば、ケッチェンブラック（登録商標）、アセチレンブラック、黒鉛等である。本実施形態の正極活物質層１１２は、導電助剤としてアセチレンブラックを有する。
【００２８】
中間層１１３は、粒子状の導電助剤と、バインダ（結着剤）とを含む。なお、中間層１１３は、正極活物質を含まない。中間層１１３は、導電助剤の間の間隙によって多孔質に形成されている。中間層１１３は、導電助剤を含むことから、導電性を有する。中間層１１３は、金属箔１１１と正極活物質層１１２との間における電子の経路となり、これらの間の導電性を保つ。中間層１１３の導電性は、通常、活物質層１１２の導電性よりも高い。
【００２９】
中間層１１３は、金属箔１１１及び正極活物質層１１２の間に配置される。バインダ（結着剤）を含む中間層１１３は、金属箔１１１に対して十分な密着性を有する。中間層１１３は、正極活物質層１１２に対しても十分な密着性を有する。
【００３０】
中間層１１３の厚みは、通常、０．１μｍ以上２．０μｍ以下である。中間層１１３の目付量は、通常、０．０２ｍｇ／ｃｍ２以上０．２０ｍｇ／ｃｍ２ 以下である。斯かる目付量は、０．０３ｍｇ／ｃｍ２ 以上０．１４ｍｇ／ｃｍ２以下であってもよい。
【００３１】
中間層１１３の細孔分布測定によるピーク細孔径は、０．５μｍ以上２．５μｍ以下である。斯かるピーク細孔径は、０．６７μｍ以上２．２０μｍ以下であってもよい。細孔分布測定は、水銀圧入法（ＪＩＳ  Ｒ１６５５：２００３）によって行う。ピーク細孔径は、得られた細孔分布においてピークが最も高い部位の細孔径である。
【００３２】
中間層１１３の細孔分布測定による０．５μｍ以上２０μｍ以下の細孔径の容積の合計は、中間層の単位質量あたり０．５ｍＬ／ｇ以上２．０ｍＬ／ｇ以下である。斯かる細孔径の容積の合計は、０．７８ｍＬ／ｇ以上１．６１ｍＬ／ｇ以下であってもよい。細孔径の容積の合計は、水銀圧入法（ＪＩＳ  Ｒ１６５５：２００３）によって細孔分布を求め、０．５μｍ以上２０μｍ以下の範囲の細孔径の容積の合計を読み取ることによって決定される。
【００３３】
中間層１１３の導電助剤は、炭素を９８質量％以上含む炭素質材料である。炭素質材料の電気伝導率は、通常、１０−６ Ｓ／ｍ以上である。炭素質材料は、例えば、ケッチェンブラック（登録商標）、アセチレンブラック、黒鉛等である。本実施形態の中間層１１３は、導電助剤としてアセチレンブラックを有する。導電助剤の平均粒子径Ｄ５０は、通常、２０ｎｍ以上１５０ｎｍ以下である。導電助剤の平均粒子径Ｄ５０は、レーザ回折式の粒子径測定装置を用いて測定することができる。
【００３４】
中間層１１３のバインダとしては、例えば、ポリフッ化ビニリデン（ＰＶｄＦ）、フッ化ビニリデンとヘキサフルオロプロピレンとの共重合体、エチレンとビニルアルコールとの共重合体、ポリアクリロニトリル、ポリフォスファゼン、ポリシロキサン、ポリ酢酸ビニル、ポリメタクリル酸メチル、ポリスチレン、ポリカーボネート、ポリアミド、ポリイミド、ポリアミドイミド、ポリエチレンオキサイド（ポリエチレングリコール）、ポリプロピレンオキサイド（ポリプロピレングリコール）、ポリビニルアルコール、ポリアクリル酸、ポリメタクリル酸、ポリテトラフルオロエチレン（ＰＴＦＥ）、スチレンブタジエンゴム（ＳＢＲ）、ポリオレフィン、ニトリル−ブタジエンゴムなどの合成高分子化合物が挙げられる。また、中間層１１３のバインダとしては、例えば、キトサンやキトサン誘導体（例えばヒドロキシエチルキトサン）、セルロースやセルロース誘導体（例えばカルボキシメチルセルロース）などの天然高分子化合物が挙げられる。
【００３５】
中間層１１３は、通常、導電助剤として炭素質材料を２０質量％以上５０質量％以下含み、バインダを５０質量％以上８０質量％以下含む。中間層１１３は、ピロメリット酸などの硬化剤を含んでもよい。
【００３６】
負極１２は、金属箔１２１（負極基材）と、金属箔１２１の上に形成された負極活物質層１２２と、を有する。本実施形態では、負極活物質層１２２は、金属箔１２１の両面にそれぞれ重ねられる。金属箔１２１は帯状である。本実施形態の負極の金属箔１２１は、例えば、銅箔である。負極１２は、帯形状の短手方向である幅方向の一方の端縁部に、負極活物質層１２２の非被覆部（負極活物質層が形成されていない部位）１２５を有する。なお、負極１２の厚みは、通常、４０μｍ以上１５０μｍ以下である。
【００３７】
負極活物質層１２２は、粒子状の活物質と、バインダと、を含む。負極活物質層１２２は、セパレータ４を介して正極１１と向き合うように配置される。負極活物質層１２２の幅は、正極活物質層１１２の幅よりも大きい。負極活物質層１２２の厚みは、通常、１０μｍ以上５０μｍ以下である。
【００３８】
負極活物質層１２２では、バインダの比率は、負極の活物質とバインダとの合計質量に対して、５質量％以上１０質量％以下であってもよい。
【００３９】
負極１２の活物質は、負極１２において充電反応及び放電反応の電極反応に寄与し得るものである。例えば、負極１２の活物質は、グラファイト、非晶質炭素（難黒鉛化炭素、易黒鉛化炭素）などの炭素材料、又は、ケイ素（Ｓｉ）及び錫（Ｓｎ）などリチウムイオンと合金化反応を生じる材料である。本実施形態の負極の活物質は、非晶質炭素である。より具体的には、負極の活物質は、難黒鉛化炭素である。負極１２の活物質の平均粒子径Ｄ５０は、通常、１μｍ以上１０μｍ以下である。
【００４０】
負極活物質層１２２の目付量（１層分）は、通常、２．５ｍｇ／ｃｍ２以上５．０ｍｇ／ｃｍ２ 以下である。
【００４１】
負極活物質層１２２に用いられるバインダは、正極活物質層１１２に用いられたバインダと同様のものである。本実施形態のバインダは、ポリフッ化ビニリデンである。
【００４２】
負極活物質層１２２は、ケッチェンブラック（登録商標）、アセチレンブラック、黒鉛等の導電助剤をさらに有してもよい。
【００４３】
本実施形態の電極体２では、以上のように構成される正極１１と負極１２とがセパレータ４によって絶縁された状態で巻回される。即ち、本実施形態の電極体２では、正極１１、負極１２、及びセパレータ４の積層体２２が巻回される。セパレータ４は、絶縁性を有する部材である。セパレータ４は、正極１１と負極１２との間に配置される。これにより、電極体２（詳しくは、積層体２２）において、正極１１と負極１２とが互いに絶縁される。また、セパレータ４は、ケース３内において、電解液を保持する。これにより、蓄電素子１の充放電時において、リチウムイオンが、セパレータ４を挟んで交互に積層される正極１１と負極１２との間を移動する。
【００４４】
セパレータ４は、帯状である。セパレータ４は、多孔質なセパレータ基材を有する。本実施形態のセパレータ４は、セパレータ基材のみを有する。セパレータ４は、正極１１及び負極１２間の短絡を防ぐために正極１１及び負極１２の間に配置されている。
【００４５】
セパレータ４のセパレータ基材は、例えば、織物、不織布、又は多孔膜によって多孔質に構成される。セパレータ基材の材質としては、高分子化合物、ガラス、セラミックなどが挙げられる。高分子化合物としては、例えば、ポリアクリロニトリル（ＰＡＮ）、ポリアミド（ＰＡ）、ポリエチレンテレフタレート（ＰＥＴ）などのポリエステル、ポリプロピレン（ＰＰ）、ポリエチレン（ＰＥ）などのポリオレフィン（ＰＯ）、又は、セルロースが挙げられる。
【００４６】
セパレータ４の幅（帯形状の短手方向の寸法）は、負極活物質層１２２の幅より僅かに大きい。セパレータ４は、正極活物質層１１２及び負極活物質層１２２が重なるように幅方向に位置ずれした状態で重ね合わされた正極１１と負極１２との間に配置される。このとき、図６に示すように、正極１１の非被覆部１１５と負極１２の非被覆部１２５とは重なっていない。即ち、正極１１の非被覆部１１５が、正極１１と負極１２との重なる領域から幅方向に突出し、且つ、負極１２の非被覆部１２５が、正極１１と負極１２との重なる領域から幅方向（正極１１の非被覆部１１５の突出方向と反対の方向）に突出する。積層された状態の正極１１、負極１２、及びセパレータ４、即ち、積層体２２が巻回されることによって、電極体２が形成される。正極１１の非被覆部１１５又は負極１２の非被覆部１２５のみが積層された部位によって、電極体２における非被覆積層部２６が構成される。
【００４７】
非被覆積層部２６は、電極体２における集電体５と導通される部位である。非被覆積層部２６は、巻回された正極１１、負極１２、及びセパレータ４の巻回中心方向視において、中空部２７（図６参照）を挟んで二つの部位（二分された非被覆積層部）２６１に区分けされる。
【００４８】
以上のように構成される非被覆積層部２６は、電極体２の各極に設けられる。即ち、正極１１の非被覆部１１５のみが積層された非被覆積層部２６が電極体２における正極１１の非被覆積層部を構成し、負極１２の非被覆部１２５のみが積層された非被覆積層部２６が電極体２における負極１２の非被覆積層部を構成する。
【００４９】
ケース３は、開口を有するケース本体３１と、ケース本体３１の開口を塞ぐ（閉じる）蓋板３２と、を有する。ケース３は、電極体２及び集電体５等と共に、電解液を内部空間に収容する。ケース３は、電解液に耐性を有する金属によって形成される。ケース３は、例えば、アルミニウム、又は、アルミニウム合金等のアルミニウム系金属材料によって形成される。ケース３は、ステンレス鋼及びニッケル等の金属材料、又は、アルミニウムにナイロン等の樹脂を接着した複合材料等によって形成されてもよい。
【００５０】
電解液は、非水溶液系電解液である。電解液は、有機溶媒に電解質塩を溶解させることによって得られる。有機溶媒は、例えば、プロピレンカーボネート及びエチレンカーボネートなどの環状炭酸エステル類、ジメチルカーボネート、ジエチルカーボネート、及びエチルメチルカーボネートなどの鎖状カーボネート類である。電解質塩は、ＬｉＣｌＯ４、ＬｉＢＦ４、及びＬｉＰＦ６等である。本実施形態の電解液は、プロピレンカーボネート、ジメチルカーボネート、及びエチルメチルカーボネートを所定の割合で混合した混合溶媒に、０．５〜１．５ｍｏｌ／ＬのＬｉＰＦ６を溶解させたものである。
【００５１】
電解質塩は、フッ素を含有する。詳しくは、電解質塩のアニオン成分は、フッ素を含有する。アニオン成分は、電池中のわずかな水分と反応し、わずかにフッ酸を生じさせ得る。このフッ酸によって、金属箔１１１の表面が腐食され、腐食が進行し得る。斯かる腐食の進行は、フッ化アルミニウムによって抑制される。
【００５２】
ケース３は、ケース本体３１の開口周縁部と、長方形状の蓋板３２の周縁部とを重ね合わせた状態で接合することによって形成される。また、ケース３は、ケース本体３１と蓋板３２とによって画定される内部空間を有する。本実施形態では、ケース本体３１の開口周縁部と蓋板３２の周縁部とは、溶接によって接合される。
以下では、図１に示すように、蓋板３２の長辺方向をＸ軸方向とし、蓋板３２の短辺方向をＹ軸方向とし、蓋板３２の法線方向をＺ軸方向とする。
【００５３】
ケース本体３１は、開口方向（Ｚ軸方向）における一方の端部が塞がれた角筒形状（即ち、有底角筒形状）を有する。蓋板３２は、ケース本体３１の開口を塞ぐ板状の部材である。
【００５４】
蓋板３２は、ケース３内のガスを外部に排出可能なガス排出弁３２１を有する。ガス排出弁３２１は、ケース３の内部圧力が所定の圧力まで上昇したときに、該ケース３内から外部にガスを排出する。ガス排出弁３２１は、Ｘ軸方向における蓋板３２の中央部に設けられる。
【００５５】
ケース３には、電解液を注入するための注液孔が設けられる。注液孔は、ケース３の内部と外部とを連通する。注液孔は、蓋板３２に設けられる。注液孔は、注液栓３２６によって密閉される（塞がれる）。注液栓３２６は、溶接によってケース３（本実施形態の例では蓋板３２）に固定される。
【００５６】
外部端子７は、他の蓄電素子１の外部端子７又は外部機器等と電気的に接続される部位である。外部端子７は、導電性を有する部材によって形成される。例えば、外部端子７は、アルミニウム又はアルミニウム合金等のアルミニウム系金属材料、銅又は銅合金等の銅系金属材料等の溶接性の高い金属材料によって形成される。
【００５７】
外部端子７は、バスバ等が溶接可能な面７１を有する。面７１は、平面である。外部端子７は、蓋板３２に沿って拡がる板状である。詳しくは、外部端子７は、Ｚ軸方向視において矩形状の板状である。
【００５８】
集電体５は、ケース３内に配置され、電極体２と通電可能に直接又は間接に接続される。本実施形態の集電体５は、クリップ部材５０を介して電極体２と通電可能に接続される。即ち、蓄電素子１は、電極体２と集電体５とを通電可能に接続するクリップ部材５０を備える。
【００５９】
集電体５は、導電性を有する部材によって形成される。図３に示すように、集電体５は、ケース３の内面に沿って配置される。集電体５は、蓄電素子１の正極１１と負極１２とにそれぞれ配置される。本実施形態の蓄電素子１では、ケース３内において、電極体２の正極１１の非被覆積層部２６と、負極１２の非被覆積層部２６とにそれぞれ配置される。
【００６０】
正極１１の集電体５と負極１２の集電体５とは、異なる材料によって形成される。具体的に、正極１１の集電体５は、例えば、アルミニウム又はアルミニウム合金によって形成され、負極１２の集電体５は、例えば、銅又は銅合金によって形成される。
【００６１】
本実施形態の蓄電素子１では、電極体２とケース３とを絶縁する袋状の絶縁カバー６に収容された状態の電極体２（詳しくは、電極体２及び集電体５）がケース３内に収容される。
【００６２】
次に、上記実施形態の蓄電素子１の製造方法について説明する。
【００６３】
蓄電素子１の製造方法では、金属箔（電極基材）に活物質を含む合剤を塗布し、活物質層を形成し、電極（正極１１及び負極１２）を作製する。なお、正極１１の作製では、導電助剤を含む中間層１１３を金属箔１１１上に形成してから、活物質層１１２を形成する。次に、正極１１、セパレータ４、及び負極１２を重ね合わせて電極体２を形成する。続いて、電極体２をケース３に入れ、ケース３に電解液を入れることによって蓄電素子１を組み立てる。
【００６４】
電極（正極１１）の作製では、金属箔の両面に、導電助剤とバインダと溶媒とを含む中間層用の組成物をそれぞれ塗布し、例えば１００〜１６０度で組成物を乾燥させることによって、中間層１１３を形成する。さらに、活物質とバインダと溶媒とを含む合剤を各中間層に塗布することによって正極活物質層１１２を形成する。塗布量を調整することによって、中間層１１３や正極活物質層１１２の目付量を調整できる。中間層１１３や正極活物質層１１２を形成するための塗布方法としては、一般的な方法が採用される。塗布された中間層１１３や正極活物質層１１２を、所定の温度（例えば８０〜１５０℃）及び所定の圧力でロールプレスする。プレス圧を調整することにより、中間層１１３や正極活物質層１１２の密度を調整できる。プレス後に、８０〜１４０℃にて１２〜２４時間の真空乾燥を行う。なお、中間層を形成せずに負極も同様にして作製する。
【００６５】
電極体２の形成では、正極１１と負極１２との間にセパレータ４を挟み込んだ積層体２２を巻回することにより、電極体２を形成する。詳しくは、正極活物質層１１２と負極活物質層１２２とがセパレータ４を介して互いに向き合うように、正極１１とセパレータ４と負極１２とを重ね合わせ、積層体２２を作る。続いて、積層体２２を巻回して、電極体２を形成する。
【００６６】
蓄電素子１の組み立てでは、ケース３のケース本体３１に電極体２を入れ、ケース本体３１の開口を蓋板３２で塞ぎ、電解液をケース３内に注入する。ケース本体３１の開口を蓋板３２で塞ぐときには、ケース本体３１の内部に電極体２を入れ、正極１１と一方の外部端子７とを導通させ、且つ、負極１２と他方の外部端子７とを導通させた状態で、ケース本体３１の開口を蓋板３２で塞ぐ。電解液をケース３内へ注入するときには、ケース３の蓋板３２の注入孔から電解液をケース３内に注入する。
【００６７】
さらに、所定の電流値で設計容量の４０〜５０％となる電気量を通電することにより、組み立てた蓄電素子１を充電する。充電によって、金属箔１１１の表面にフッ化アルミニウムを生じさせる。充電した後、注入孔を塞ぐ。
【００６８】
上記のように構成された本実施形態の蓄電素子１では、正極１１の金属箔１１１の表面をＸＰＳ測定したときの、Ａｌ２Ｏ３を表すピークの極大強度Ａと、ＡｌＦ３を表すピークの極大強度Ｂとは、０．７≦Ｂ／Ａ≦１．０の関係式を満たす。即ち、７４．３ｅＶから７５．３ｅＶの間に極大値を有するピークの極大強度Ａと、７６．０ｅＶから７８．０ｅＶの間に極大値を有するピークの極大強度Ｂとは、０．７≦Ｂ／Ａ≦１．０の関係式を満たす。極大強度Ａは、Ａｌ２Ｏ３のピークの極大値を表し、極大強度Ｂは、ＡｌＦ３のピークの極大値を表す。即ち、正極１１の金属箔１１１の表面近傍における、単位体積あたりのＡｌ２Ｏ３に対するＡｌＦ３の存在比は、０．７以上１．０以下である。
上記の蓄電素子１では、製造される前の金属箔１１１の表面全体に酸化アルミニウム（Ａｌ２Ｏ３）が生じている。一般的に、酸化アルミニウム（Ａｌ２Ｏ３）は、フッ素を含有する電解質塩のフッ素によって腐食されやすい。ところで、製造時には、金属箔１１１の表面の一部は、多孔質な中間層１１３の細孔に入った電解液と直接的に接触することとなる。金属箔１１１の表面が電解液と接触すると、金属箔１１１の表面がフッ素によって腐食され、フッ化アルミニウム（ＡｌＦ３）やＡｌＯｘＦｙなどのフッ化物が生じ得る。ＡｌＯｘＦｙが生じると、腐食がさらに進行して、電極基材と活物質層との間の抵抗が高くなり、電極基材と活物質層との間で集電性が低下する。ところが、電解液が細孔に入った状態では、電解液中の電解質塩のフッ素によって、酸化アルミニウム（Ａｌ２Ｏ３）の酸素（Ｏ）の一部だけがフッ化物化してＡｌＯｘＦｙへ変化することが抑制される一方、酸化アルミニウム（Ａｌ２Ｏ３）がフッ化アルミニウム（ＡｌＦ３）へと変化する。即ち、細孔に入った電解液と金属箔１１１の表面とが接触した部分では、酸化アルミニウム（Ａｌ２Ｏ３）の酸素（Ｏ）の一部だけがフッ素に置き換わる反応よりも、酸化アルミニウム（Ａｌ２Ｏ３）の酸素（Ｏ）の全てがフッ素に置き換わる反応が優位となる。このように、金属箔１１１の表面の一部と、中間層１１３の細孔に入った電解液とが接触することで、金属箔１１１の表面の一部が腐食してＡｌＦ３が生じている。ＡｌＦ３は、電解質塩のフッ素によってアルミニウム製の金属箔１１１の内部へ腐食がさらに進行することを抑制できる。一方で、金属箔１１１の表面において、中間層１１３の細孔に入り込んだ電解液と直接接していない部分には、フッ化物化しないＡｌ２Ｏ３が存在する。Ａｌ２Ｏ３は、上述のごとく、フッ素によって腐食されやすいものの、Ａｌ２Ｏ３が存在する部分は、電解液と直接には接触しない。よって、Ａｌ２Ｏ３が存在する部分は、電解質塩のフッ素によって腐食されにくい。アルミニウム製の金属箔１１１と中間層１１３とを含む正極１１を備えた上記蓄電素子１にて、Ａｌ２Ｏ３のピークの極大値を表す極大強度Ａと、ＡｌＦ３のピークの極大値を表す極大強度Ｂとの関係が０．７≦Ｂ／Ａ≦１．０の関係式を満たすことにより、アルミニウム製の金属箔１１１の表面付近にて腐食が内部へと進行することをＡｌＦ３によって十分に抑制できる。これにより、腐食の進行によって電極基材と活物質層との間の抵抗が高くなって、電極基材と活物質層との間で集電性が低下してしまうことを抑制できる。従って、上記の蓄電素子１は、比較的高温で放置された場合でも、十分な出力耐久性を有することができる。
即ち、腐食によって金属箔１１１の表面に上記ＡｌＯｘＦｙが生成してしまうと、内部への腐食の進行がＡｌＯｘＦｙによって抑えられない。これにより、金属箔１１１の表面付近に導電性に乏しい層が形成され得る。このような層が形成されると、金属箔１１１の集電性が低くなり、蓄電素子の出力耐久性が不十分になり得る。
【００６９】
上記の蓄電素子１では、正極１１の中間層１１３の細孔分布測定によるピーク細孔径は、０．５μｍ以上２．５μｍ以下である。斯かる構成により、中間層１１３の細孔に入り込んだフッ素含有の電解質塩によって、アルミニウム製の金属箔１１１の表面にＡｌＦ３がより確実に生成される。これにより、アルミニウム製の金属箔１１１が腐食されることをより十分に抑制できる。従って、上記の蓄電素子１は、十分な出力耐久性を有することができる。
詳しくは、ピーク細孔径が０．５μｍ以上であることにより、電解液が中間層１１３により浸透しやすくなる。電解液が浸透しやすくなる分、電池における異常反応によって電解液が分解した場合に、ガスが発生しやすくなる。これにより、中間層１１３の体積が膨張しやすくなり、中間層１１３が金属箔１１１から剥離しやすくなる。従って、異常反応をより止めやすくなり、電池の安全性をより向上させることができる。一方、ピーク細孔径が２．５μｍ以下であることにより、中間層１１３に浸透した電解液中のフッ素含有電解質塩によって、金属箔１１１の表面にフッ化アルミニウム（ＡｌＦ３）をより確実に生じさせることができる。
【００７０】
上記の蓄電素子１では、中間層１１３の細孔分布測定による０．５μｍ以上２０μｍ以下の細孔径の容積の合計は、中間層１１３の単位質量あたり０．５ｍＬ／ｇ以上２．０ｍＬ／ｇ以下である。斯かる構成により、中間層１１３の細孔に入り込んだフッ素含有の電解質塩によって、アルミニウム製の金属箔１１１の表面にＡｌＦ３がより確実に生成される。これにより、アルミニウム製の金属箔１１１が腐食されることをより十分に抑制できる。従って、上記の蓄電素子１は、十分な出力耐久性を有することができる。
詳しくは、上記の細孔径の容積の合計が０．５ｍＬ／ｇ以上であることにより、電解液が中間層１１３により浸透しやすくなる。電解液が浸透しやすくなる分、電池における異常反応によって電解液が分解した場合に、ガスが発生しやすくなる。これにより、中間層１１３の体積が膨張しやすくなり、中間層１１３が金属箔１１１から剥離しやすくなる。従って、異常反応をより止めやすくなり、電池の安全性をより向上させることができる。一方、上記の細孔径の容積の合計が２．０ｍＬ／ｇ以下であることにより、中間層１１３に浸透した電解液中のフッ素含有電解質塩によって、金属箔１１１の表面にフッ化アルミニウム（ＡｌＦ３）をより確実に生じさせることができる。なお、細孔の大きさが適度に小さいことにより、酸化アルミニウムから、より確実にフッ化アルミニウムが生じる。即ち、部分的にフッ素化された酸化アルミニウム（例えばＡｌＯｘＦｙで示される化合物）が生じることが抑制される。部分的にフッ素化された酸化アルミニウムは、アルミニウム製の金属箔１１１の具色の進行を止めることが困難なものである。
【００７１】
尚、本発明の蓄電素子は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００７２】
上記の実施形態では、活物質を含む活物質層が金属箔に直接接した負極について詳しく説明したが、本発明では、負極が、バインダと導電助剤とを含む中間層を有してもよい。
【００７３】
上記実施形態では、活物質層が各電極の金属箔の両面側にそれぞれ配置された電極について説明したが、本発明の蓄電素子では、正極１１又は負極１２は、活物質層を金属箔の片面側にのみ備えてもよい。
【００７４】
上記実施形態では、積層体２２が巻回されてなる電極体２を備えた蓄電素子１について詳しく説明したが、本発明の蓄電素子は、巻回されない積層体２２を備えてもよい。詳しくは、それぞれ矩形状に形成された正極、セパレータ、負極、及びセパレータが、この順序で複数回積み重ねられてなる電極体を蓄電素子が備えてもよい。
【００７５】
上記実施形態では、蓄電素子１が充放電可能な非水電解質二次電池（例えばリチウムイオン二次電池）として用いられる場合について説明したが、蓄電素子１の種類や大きさ（容量）は任意である。また、上記実施形態では、蓄電素子１の一例として、リチウムイオン二次電池について説明したが、これに限定されるものではない。例えば、本発明は、種々の二次電池、その他、一次電池や、電気二重層キャパシタ等のキャパシタの蓄電素子にも適用可能である。
【００７６】
蓄電素子１（例えば電池）は、図８に示すような蓄電装置１００（蓄電素子が電池の場合は電池モジュール）に用いられてもよい。蓄電装置１００は、少なくとも二つの蓄電素子１と、二つの（異なる）蓄電素子１同士を電気的に接続するバスバ部材９１と、を有する。この場合、本発明の技術が少なくとも一つの蓄電素子に適用されていればよい。
【実施例】
【００７７】
以下に示すようにして、非水電解質二次電池（リチウムイオン二次電池）を製造した。
【００７８】
（実施例１）
（１）正極の作製
溶剤としてＮ−メチル−２−ピロリドン（ＮＭＰ）と、導電助剤（アセチレンブラック）と、バインダ（ヒドロキシエチルキトサン）と、硬化剤（ピロメリット酸）とを、混合し、混練することで、中間層用の組成物を調製した。中間層を形成した後（塗布、乾燥後）の組成が、導電助剤３３質量％、バインダ３４質量％、硬化剤３３質量％となるように、それぞれ配合した。調製した中間層用の組成物を、アルミニウム箔（１５μｍ厚み）の両面に、乾燥後の塗布量（目付量）が０．１４ｍｇ／ｃｍ２となるようにそれぞれ塗布し、乾燥させた。
次に、溶剤としてＮ−メチル−２−ピロリドン（ＮＭＰ）と、導電助剤（アセチレンブラック）と、バインダ（ＰＶｄＦ）と、平均粒子径Ｄ５０が５μｍの活物質（ＬｉＮｉ１／３Ｃｏ１／３Ｍｎ１／３Ｏ２）の粒子とを、混合し、混練することで、正極用の合剤を調製した。導電助剤、バインダ、活物質の配合量は、それぞれ４．５質量％、４．５質量％、９１質量％とした。調製した正極用の合剤を、中間層に、乾燥後の塗布量（目付量）が９．０ｍｇ／ｃｍ２となるようにそれぞれ塗布した。乾燥後、ロールプレスを行った。その後、真空乾燥して、水分等を除去した。プレス後の活物質層（１層分）の厚みは、３５μｍであった。活物質層の密度は、２．５７ｇ／ｃｍ３であった。プレス後の中間層の厚みは、約１μｍであった。
【００７９】
（２）負極の作製
活物質としては、平均粒子径Ｄ５０が４μｍの粒子状の非晶質炭素（難黒鉛化炭素）を用いた。また、バインダとしては、ＰＶｄＦを用いた。負極用の合剤は、溶剤としてＮＭＰと、バインダと、活物質とを混合、混練することで調製した。バインダは、７質量％となるように配合し、活物質は、９３質量％となるように配合した。調製した負極用の合剤を、乾燥後の塗布量（目付量）が４．０ｍｇ／ｃｍ２となるように、銅箔（１０μｍ厚み）の両面にそれぞれ塗布した。乾燥後、ロールプレスを行い、真空乾燥して、水分等を除去した。活物質層（１層分）の厚みは、３５μｍであった。活物質層の密度は、１．１４ｇ／ｃｍ３であった。
【００８０】
（３）セパレータ
基材層として厚みが２２μｍのポリエチレン製微多孔膜を用いた。ポリエチレン製微多孔膜の透気度は、１００秒／１００ｃｃであった。
【００８１】
（４）電解液の調製
電解液としては、以下の方法で調製したものを用いた。非水溶媒として、プロピレンカーボネート、ジメチルカーボネート、エチルメチルカーボネートを、いずれも１容量部ずつ混合した溶媒を用い、この非水溶媒に、塩濃度が１ｍｏｌ／ＬとなるようにＬｉＰＦ６を溶解させ、電解液を調製した。
【００８２】
（５）ケース内への電極体の配置
上記の正極、上記の負極、上記の電解液、セパレータ、及びケースを用いて、一般的な方法によって電池を製造した。
まず、セパレータが上記の正極および負極の間に配されて積層されてなるシート状物を巻回した。次に、巻回されてなる電極体を、ケースとしてのアルミニウム製の角形電槽缶のケース本体内に配置した。続いて、正極及び負極を２つの外部端子それぞれに電気的に接続させた。さらに、ケース本体に蓋板を取り付けた。上記の電解液を、ケースの蓋板に形成された注液口からケース内に注入した。さらに、０．５Ｃの電流値で設計容量の５０％となる電気量を通電することにより、組み立てた電池を充電した。最後に、ケースの注液口を封止することにより、ケースを密閉した。
【００８３】
（実施例２〜４）
表１に示す構成となるように中間層を作製した点以外は、実施例１と同様にしてリチウムイオン二次電池を製造した。
【００８４】
（比較例１〜４）
表１に示す構成となるように正極を作製した点以外は、実施例１と同様にしてリチウムイオン二次電池を製造した。
【００８５】
＜電池の正極の金属箔表面のＸＰＳ測定＞
不活性ガスが充填された気体雰囲気下で、各電池（４時間の２Ｖ、ＣＣＣＶ放電後）を解体して、正極を取り出した。正極活物質層及び中間層をＮＭＰ又はアセトンを含浸させたウエスで取り除いた。アルミニウム金属箔を１〜４ｃｍ２の大きさで切り出し、ＤＭＣで洗浄した後、乾燥させた。このようにして作製した測定用試料を大気に暴露しないように保管し、ＸＰＳ測定した。
ＸＰＳ測定は、下記のようにして行った。Ｃ１ｓスペクトルにおけるＣ−Ｃ結合ピーク位置（２８４．８ｅＶ）を基にして、結合エネルギーを補正した。測定条件については、単色化ＡｌＫα線源、エミッション電流１ｍＡ、加速電圧１５ｋＶであった。なお、Ａｌ２ｐスペクトルをＸＰＳ測定したチャートの模式図を図９に示す。
【００８６】
＜中間層の細孔分布測定＞
ＪＩＳ  Ｒ１６５５：２００３に従い、水銀圧入法によって細孔分布測定を行った。詳しくは、低湿度の大気中（露点−２０℃以下）で各電池（４時間の２Ｖ、ＣＣＣＶ放電後）を解体して、正極を取り出した。正極をＮＭＰに浸漬させ、活物質層を取り除き、中間層と中間層に付いた金属箔とを取り出した。その後、質量変化がなくなるまで８０℃で乾燥処理を行った。乾燥処理後のサンプルを用いて、細孔分布測定装置（マイクロメリティクス社製「AutoPore IV 9500」）で細孔分布測定をおこなった。
得られた細孔分布から、ピーク細孔径を読み取った。また、中間層の０．５〜２０μｍの細孔径の容積の合計を求めた。即ち、取得した測定データから０．５〜２０μｍの範囲の積算細孔容積を読み取った。
【００８７】
＜電池の出力耐久性の評価＞
・高温放置試験
電池ＳＯＣを８５％に調整（電流値１Ｃ、ＣＣＣＶ充電３時間）した後、６５℃の恒温槽に電池を入れて、放置した。６０日経過後に電池を取り出し、２５℃でＤＣＲ（出力）測定を実施した。
・ＤＣＲ（出力）測定
電池の温度を２５℃に調整した後、５５％ＳＯＣまで充電した。１２Ｃの電流値で１０秒間放電をおこない、１秒目の電圧を読み取った。同様に、５５％ＳＯＣ状態で、１８Ｃ、２４Ｃ、３０Ｃ、４０Ｃでの１０秒放電を実施し、各電流値で１秒目の電圧を読み取った。得られた５点でＩ−Ｖプロットを作成し、傾きからＤＣＲを求めた。
ＤＣＲ増加率［％］＝（放置試験後ＤＣＲ／放置試験前ＤＣＲ）×１００―１００
【００８８】
【表１】
0006770701.tif 000002
【００８９】
電極基材（アルミニウム箔）の表面をＸＰＳ測定したときの、７４．３ｅＶから７５．３ｅＶの間に極大値を有するピークの極大強度Ａと、７６．０ｅＶから７８．０ｅＶの間に極大値を有するピークの極大強度Ｂとが、０．７≦Ｂ／Ａ≦１．０の関係式を満たす実施例の電池は、十分な出力耐久性を有していた。一方、上記の関係式を満たさない比較例の電池は、必ずしも十分な出力耐久性を有しなかった。
【００９０】
中間層の目付量が減ると、ピーク細孔径が低下する傾向があった。目付量が比較的多いときは、ピーク細孔径が比較的大きくなり、しかも、中間層の構成材料がアルミニウム箔に接する部分の割合が割と大きくなると考えられる。例えば目付量が所定量以上であれば、アルミニウム箔の表面で、電解液の電解質塩のフッ素によって、酸化アルミニウム（Ａｌ２Ｏ３）が適度にフッ化アルミニウム（ＡｌＦ３）に変わると考えられる。
上記Ｂ／Ａの値を上記のごとき所定範囲内にするためには、例えば、中間層におけるバインダの配合比率を調整することが考えられる。バインダの配合比率を上げるとピーク細孔径が上がり、バインダの配合比率を下げるとピーク細孔径が下がると考えられる。バインダの配合比率を調整することにより、Ｂ／Ａの値を調整できると考えられる。
中間層の０．５〜２０μｍの細孔径の容積の合計が、所定範囲内であることにより、より確実に、酸化アルミニウム（Ａｌ２Ｏ３）が適度にフッ化アルミニウム（ＡｌＦ３）に変わると考えられる。細孔径の容積の合計を小さくするためには、例えば中間層のバインダの配合比率を下げることが考えられるものの、アルミニウム箔と中間層との密着性を十分に確保する点、密着不良によって酸化アルミニウム（Ａｌ２Ｏ３）から上記ＡｌＯｘＦｙが生じることを抑える点では、バインダの配合比率は、所定率以上であることが好ましい。
【符号の説明】
【００９１】
１：蓄電素子（非水電解質二次電池）、
２：電極体、
２６：非被覆積層部、
３：ケース、  ３１：ケース本体、  ３２：蓋板、
４：セパレータ、
５：集電体、  ５０：クリップ部材、
６：絶縁カバー、
７：外部端子、  ７１：面、
１１：正極、
１１１：正極の金属箔（正極基材）、  １１２：正極活物質層、
１１３：中間層、
１２：負極、
１２１：負極の金属箔（負極基材）、  １２２：負極活物質層、
９１：バスバ部材、
１００：蓄電装置。
【図１】
0006770701.tif 000003
【図２】
0006770701.tif 000004
【図３】
0006770701.tif 000005
【図４】
0006770701.tif 000006
【図５】
0006770701.tif 000007
【図６】
0006770701.tif 000008
【図７】
0006770701.tif 000009
【図８】
0006770701.tif 000010
【図９】
0006770701.tif 000011